(57)【要約】【課題】スタッドレスタイヤの氷上性能（氷上での制動性）を向上させるために多くの手段が提案されているが、破断強度も共に向上させる技術が当業界では求められている。【解決手段】ポリブタジエンゴムを３０質量部以上かつ天然ゴムおよび／または合成イソプレンゴムを３０質量部以上含むジエン系ゴム１００質量部に対し、無機充填剤を２０質量部以上、平均粒径が１５μｍ以下のポリ（メタ）アクリル酸エステル多孔質粒子を１〜１５質量部、および可塑剤を１０〜７０質量部含み、ガラス転移温度が−６０℃以下であり、かつ２０℃における硬度が６０以下であるゴム組成物によって上記課題を解決した。【選択図】なし【特許請求の範囲】
【請求項１】
ポリブタジエンゴムを３０質量部以上かつ天然ゴムおよび／または合成イソプレンゴムを３０質量部以上含むジエン系ゴム１００質量部に対し、無機充填剤を２０質量部以上、平均粒径が１５μｍ以下のポリ（メタ）アクリル酸エステル多孔質粒子を１〜１５質量部、および可塑剤を１０〜７０質量部含み、
ガラス転移温度が−６０℃以下であり、かつ２０℃における硬度が６０以下である
ことを特徴とするゴム組成物。
【請求項２】
前記ポリ（メタ）アクリル酸エステル多孔質粒子の空隙率が、２５〜７５％であることを特徴とする請求項１に記載のゴム組成物。
【請求項３】
前記ポリ（メタ）アクリル酸エステル多孔質粒子のガラス転移温度が、−２０℃以下であることを特徴とする請求項１または２に記載のゴム組成物。
【請求項４】
請求項１〜３のいずれかに記載のゴム組成物をトレッドに使用したスタッドレスタイヤ。
【発明の詳細な説明】
【技術分野】
【０００１】
本発明は、ゴム組成物およびそれを用いたスタッドレスタイヤに関するものであり、詳しくは、破断強度および氷上性能を共に向上させ得るゴム組成物およびそれを用いたスタッドレスタイヤに関するものである。
【背景技術】
【０００２】
従来、スタッドレスタイヤの氷上性能（氷上での制動性）を向上させるために多くの手段が提案されている。例えば、ゴムに硬質異物や中空ポリマーを配合し、これによりゴム表面にミクロな凹凸を形成することによって氷の表面に発生する水膜を除去し、氷上摩擦を向上させる手法が知られている（例えば特許文献１参照）。
しかし、中空ポリマーを配合するとトレッドゴム中に空洞が形成され、ゴム強度が低下するという問題点がある。
【先行技術文献】
【特許文献】
【０００３】
【特許文献１】特開平１１−３５７３６号公報
【発明の概要】
【発明が解決しようとする課題】
【０００４】
したがって本発明の目的は、破断強度および氷上性能を共に向上させ得るゴム組成物およびそれを用いたスタッドレスタイヤを提供することにある。
【課題を解決するための手段】
【０００５】
本発明者らは鋭意研究を重ねた結果、特定の組成を有するジエン系ゴムに対し、無機充填剤および特定の多孔質粒子を特定量でもって配合することにより、上記課題を解決できることを見出し、本発明を完成することができた。
すなわち本発明は以下の通りである。
【０００６】
１．ポリブタジエンゴムを３０質量部以上かつ天然ゴムおよび／または合成イソプレンゴムを３０質量部以上含むジエン系ゴム１００質量部に対し、無機充填剤を２０質量部以上、平均粒径が１５μｍ以下のポリ（メタ）アクリル酸エステル多孔質粒子を１〜１５質量部、および可塑剤を１０〜７０質量部含み、
ガラス転移温度が−６０℃以下であり、かつ２０℃における硬度が６０以下である
ことを特徴とするゴム組成物。
２．前記ポリ（メタ）アクリル酸エステル多孔質粒子の空隙率が、２５〜７５％であることを特徴とする前記１に記載のゴム組成物。
３．前記ポリ（メタ）アクリル酸エステル多孔質粒子のガラス転移温度が、−２０℃以下であることを特徴とする前記１または２に記載のゴム組成物。
４．前記１〜３のいずれかに記載のゴム組成物をトレッドに使用したスタッドレスタイヤ。
【発明の効果】
【０００７】
本発明のゴム組成物は、ポリブタジエンゴムを３０質量部以上かつ天然ゴムおよび／または合成イソプレンゴムを３０質量部以上含むジエン系ゴム１００質量部に対し、無機充填剤を２０質量部以上、平均粒径が１５μｍ以下のポリ（メタ）アクリル酸エステル多孔質粒子を１〜１５質量部、および可塑剤を１０〜７０質量部含み、ガラス転移温度が−６０℃以下であり、かつ２０℃における硬度が６０以下であることを特徴としているので、破断強度および氷上性能を共に向上させることができる。
また、本発明のゴム組成物をトレッドに用いたスタッドレスタイヤは、優れた氷上性能を有し、また十分な破断強度も維持できることから、耐摩耗性にも優れる。
【発明を実施するための形態】
【０００８】
以下、本発明をさらに詳細に説明する。
【０００９】
（ジエン系ゴム）
本発明で使用されるジエン系ゴムは、氷上性能向上の観点から、ポリブタジエンゴム（ＢＲ）を含み、また破断強度向上の観点から、天然ゴム（ＮＲ）および／または合成イソプレンゴム（ＩＲ）を含む。本発明では、該ジエン系ゴムの全体を１００質量部としたときに、ＢＲが３０質量部以上を占め、かつＮＲおよび／またはＩＲが３０質量部以上を占めることが必要である。なお、ＢＲはジエン系ゴム１００質量部中、３０〜７０質量部であることが好ましく、ＮＲおよび／またはＩＲが３０〜７０質量部であることが好ましい。
【００１０】
なおＢＲ、ＮＲ、ＩＲ以外にも、必要に応じてゴム組成物に配合することができる任意のジエン系ゴムを用いることができ、例えば、スチレン−ブタジエン共重合体ゴム（ＳＢＲ）、アクリロニトリル−ブタジエン共重合体ゴム（ＮＢＲ）、エチレン−プロピレン−ジエンターポリマー（ＥＰＤＭ）等を配合してもよい。本発明で使用されるジエン系ゴムにおいて、その分子量やミクロ構造はとくに制限されず、アミン、アミド、シリル、アルコキシシリル、カルボキシル、ヒドロキシル基等で末端変性されていても、エポキシ化されていてもよい。
【００１１】
（無機充填剤）
本発明で使用される無機充填剤としては、例えばシリカ、クレー、マイカ、タルク、シラス、炭酸カルシウム、炭酸マグネシウム、水酸化アルミニウム、硫酸バリウム等を挙げることができる。
【００１２】
（ポリ（メタ）アクリル酸エステル多孔質粒子）
本発明で使用されるポリ（メタ）アクリル酸エステル多孔質粒子は、公知のものであり、公知技術に基づき合成してもよいが、下記で説明するような市販品を利用することもできる。なお、本発明で言う（メタ）アクリル酸とは、アクリル酸またはメタクリル酸を意味する。
【００１３】
ポリ（メタ）アクリル酸エステル多孔質粒子は、本発明の効果を良好に奏するという観点から、空隙率が２５〜７５％であることが好ましく、３０〜７０％であることがさらに好ましい。なお空隙率は、以下の式により計算される。
［１−｛ポリ（メタ）アクリル酸エステル多孔質粒子の比重／同一素材を用いかつ孔部を有しない中実のポリ（メタ）アクリル酸エステル粒子の比重｝］  ×  １００（％）
なおこれとは別に、ＳＥＭ等により、例えば１００個のポリ（メタ）アクリル酸エステル多孔質粒子の断面の空隙面積を画像解析により割り出し、粒子断面の平均面積に対する空隙の平均面積の割合を百分率として算出することによっても、空隙率を求めることができる。
【００１４】
また、本発明で使用されるポリ（メタ）アクリル酸エステル多孔質粒子は、氷上性能向上の観点から、そのガラス転移温度が−２０℃以下であることが好ましく、−３０℃以下であることがさらに好ましい。なお本発明で言うガラス転移温度（Ｔｇ）は、示差走査熱量測定（ＤＳＣ）により２０℃／分の昇温速度条件によりサーモグラムを測定し、転移域の中点の温度を指すものとする。
【００１５】
また、本発明で使用されるポリ（メタ）アクリル酸エステル多孔質粒子は、平均粒径が１５μｍ以下であることが必要である。平均粒径が１５μｍを超えると、破断強度が悪化する。該平均粒径は、１μｍ〜１５μｍであるのが好ましく、３μｍ〜１２μｍであるものがさらに好ましい。なおポリ（メタ）アクリル酸エステル多孔質粒子の平均粒径は、ＳＥＭ等により、例えば１００個の粒子の画像解析により求めることができる。
【００１６】
本発明で使用されるポリ（メタ）アクリル酸エステル多孔質粒子は、市販されているものを使用することができ、例えば積水化成品工業株式会社製テクポリマーACP−８（平均粒径＝１０μｍ、Ｔｇ＝−３０℃、空隙率＝４０％）等が挙げられる。
【００１７】
本発明で使用されるポリ（メタ）アクリル酸エステル多孔質粒子は、空隙の存在により、氷路面とタイヤトレッド面との間に発生する水の排水効果が大きくなり、結果として氷上性能が向上するものと考えられる。
【００１８】
（可塑剤）
本発明で使用される可塑剤としては、例えば、カルボン酸エステル可塑剤、リン酸エステル可塑剤、スルホン酸エステル可塑剤、オイル等が挙げられる。
カルボン酸エステル可塑剤としては、公知のフタル酸エステル、イソフタル酸エステル、テトラヒドロフタル酸エステル、アジピン酸エステル、マレイン酸エステル、フマル酸エステル、トリメリット酸エステル、リノール酸エステル、オレイン酸エステル、ステアリン酸エステル、リシノール酸エステル等がある。
リン酸エステル可塑剤としては、公知のトリメチルホスフェート、トリエチルホスフェート、トリブチルホスフェート、トリ−（２−エチルヘキシル）ホスフェート、２−エチルヘキシルジフェニルホスフェート、トリブトキシエチルホスフェート、トリフェニルホスフェート、クレジルジフェニルホスフェート、イソデシルジフェニルホスフェート、トリクレジルホスフェート、トリトリルホスフェート、トリキシレニルホスフェート、トリス（クロロエチル）ホスフェート、ジフェニルモノ−ｏ−キセニルホスフェート等がある。
スルホン酸エステル可塑剤としては、公知のベンゼンスルホンブチルアミド、トルエンスルホンアミド、Ｎ−エチル−トルエンスルホンアミド、Ｎ−シクロヘキシル−ｐ−トルエンスルホンアミド等がある。
オイルとしては、公知のパラフィン系プロセスオイル、ナフテン系プロセスオイル、芳香族系プロセスオイル等の鉱物油系オイルが挙げられる。
【００１９】
（ゴム組成物の配合割合）
本発明のゴム組成物は、ジエン系ゴム１００質量部に対し、無機充填剤を２０質量部以上、平均粒径が１５μｍ以下のポリ（メタ）アクリル酸エステル多孔質粒子を１〜１５質量部、および可塑剤を１０〜７０質量部配合してなることを特徴とする。
【００２０】
前記無機充填剤の配合量が２０質量部未満であると、耐摩耗性が悪化する。
前記ポリ（メタ）アクリル酸エステル多孔質粒子の配合量が１質量部未満であると配合量が少な過ぎて本発明の効果を奏することができな。逆に１５質量部を超えると耐摩耗性が悪化する。
前記可塑剤の配合量が１０質量部未満であると、氷上性能が悪化する。逆に７０質量部を超えるとマイグレーション性が悪化する。
【００２１】
前記無機充填剤の配合量は、ジエン系ゴム１００質量部に対し、２５〜８０質量部が好ましい。
前記ポリ（メタ）アクリル酸エステル多孔質粒子の配合量は、ジエン系ゴム１００質量部に対し、２〜１２質量部が好ましい。
前記可塑剤の配合量は、ジエン系ゴム１００質量部に対し、１５〜５０質量部が好ましい。
【００２２】
（その他成分）
本発明におけるゴム組成物には、前記した成分に加えて、加硫又は架橋剤、加硫又は架橋促進剤、シリカ、シランカップリング剤、酸化亜鉛、カーボンブラック、老化防止剤などのゴム組成物に一般的に配合されている各種添加剤を配合することができ、かかる添加剤は一般的な方法で混練して組成物とし、加硫又は架橋するのに使用することができる。これらの添加剤の配合量も、本発明の目的に反しない限り、従来の一般的な配合量とすることができる。
【００２３】
本発明のゴム組成物は、平均ガラス転移温度（平均Ｔｇ）が−６０℃以下であり、かつ２０℃における硬度が６０以下であることが好ましい。このように平均Ｔｇおよび硬度を規定することにより、氷上性能が向上する。
なお本明細書で言う平均Ｔｇは、各成分のガラス転移温度に、各成分の重量分率を乗じた積の合計、すなわち加重平均に基づき算出される値である。なお計算時には各成分の重量分率の合計を１．０とする。また、前記各成分とは、ジエン系ゴム、可塑剤および樹脂を意味する。なお、樹脂は、ゴム組成物に含まれない場合もあり得る。また、ポリ（メタ）アクリル酸エステル多孔質粒子はここで言う樹脂に含まない。また硬度は、ＪＩＳ  Ｋ６２５３に準拠して測定される。
さらに好ましい前記平均Ｔｇは、−６２℃以下であり、さらに好ましい前記硬度は５８以下である。
【００２４】
また本発明のゴム組成物は従来の空気入りタイヤの製造方法に従って空気入りタイヤを製造するのに適しており、スタッドレスタイヤのトレッド、とくにキャップトレッドに適用するのがよい。
【実施例】
【００２５】
以下、本発明を実施例および比較例によりさらに説明するが、本発明は下記例に制限されるものではない。
【００２６】
実施例１〜３および比較例１〜３
サンプルの調製
表１に示す配合（質量部）において、加硫促進剤と硫黄を除く成分を１．７リットルの密閉式バンバリーミキサーで５分間混練した後、混練物をミキサー外に放出させて室温冷却させた。その後、同バンバリーミキサーにおいて加硫促進剤および硫黄を加えてさらに混練し、ゴム組成物を得た。次に得られたゴム組成物を所定の金型中で１６０℃、２０分間プレス加硫して加硫ゴム試験片を得、以下に示す試験法で加硫ゴム試験片の物性を測定した。
【００２７】
破断強度：ＪＩＳ Ｋ６２５１に準拠して、上記加硫ゴム試験片から３号ダンベル状のサンプル片を打ち抜き、５００ｍｍ／分の引張速度にて引張試験を行い、破断伸び（％）を測定した。結果は比較例１の値を１００として指数表示した。この指数が大きいほど破断強度に優れることを示す。
氷上性能：上記加硫ゴム試験片を偏平円柱状の台ゴムにはりつけ、インサイドドラム型氷上摩擦試験機にて氷上摩擦係数を測定した。測定温度は−１．５℃、荷重５．５ｋｇ／ｃｍ３、ドラム回転速度は２５ｋｍ／ｈである。結果は比較例１の値を１００として指数で示した。指数が大きいほど、ゴムと氷の摩擦力が良好であり、氷上性能に優れることを示す。
結果を表１に併せて示す。
【００２８】
【表１】
2020169237.tif 000002
【００２９】
＊１：ＮＲ（ＴＳＲ２０。Ｔｇ＝−７３℃）
＊２：ＢＲ（日本ゼオン株式会社製Ｎｉｐｏｌ ＢＲ１２２０。Ｔｇ＝−１０６℃）
＊３：カーボンブラック（キャボットジャパン社製ショウブラックＮ３３９）
＊４：シリカ（ローディア社製Zeosil 1165MP、ＣＴＡＢ比表面積＝１５９ｍ２／ｇ）
＊５：ポリ（メタ）アクリル酸エステル多孔質粒子（積水化成品工業株式会社製テクポリマーACP−８、平均粒径＝１０μｍ、Ｔｇ＝−３０℃、空隙率＝４０％）
＊６：微粒子（松本油脂製薬株式会社製マイクロスフェアーＦ１００、平均粒径＝１０μｍ、Ｔｇ＝−４０℃、空隙率＝０％）
＊７：ポリ乳酸エステル多孔質粒子（東レ社製  トレパールSP200、平均粒径＝２００μｍ、Ｔｇ＝−４０℃、空隙率＝４０％）
＊８：シランカップリング剤（Evonik Degussa社製Si69）
＊９：オイル（昭和シェル石油株式会社製エキストラクト４号Ｓ。Ｔｇ＝−４１℃）
＊１０：老化防止剤（Solutia Europe社製SANTOFLEX 6PPD)
＊１１：ワックス（大内新興化学工業株式会社製パラフィンワックス）
＊１２：硫黄（鶴見化学工業株式会社製金華印油入微粉硫黄）
＊１３：加硫促進剤（大内新興化学工業株式会社製ノクセラーＣＺ−Ｇ）
【００３０】
表１の結果から、実施例のゴム組成物は、ポリブタジエンゴムを３０質量部以上かつ天然ゴムおよび／または合成イソプレンゴムを３０質量部以上含むジエン系ゴム１００質量部に対し、無機充填剤を２０質量部以上、平均粒径が１５μｍ以下のポリ（メタ）アクリル酸エステル多孔質粒子を１〜１５質量部、および可塑剤を１０〜７０質量部含み、ガラス転移温度が−６０℃以下であり、かつ２０℃における硬度が６０以下であるので、比較例１と比べると、破断強度および氷上性能が共に向上していることが分かる。
比較例２は、多孔質粒子ではない粒子を使用した例であるので、比較例１と比べると破断強度が悪化した。
比較例３は、平均粒径の大きいポリ乳酸エステル多孔質粒子を使用した例であるので、比較例１と比べると破断強度が悪化した。